КОМПОЗИЦИИ ДИСПЕРСИЙ ПОЛИОЛЕФИНОВ ДЛЯ ОБЕСПЕЧЕНИЯ ВЫСОКОЙ СКОРОСТИ ПРОХОЖДЕНИЯ ПАРОВ ЧЕРЕЗ ГИДРОФОБНЫЕ ПОКРЫТИЯ

1. Композиция, включающая смесь (i) первичной дисперсии полиолефинов одного или большего количества содержащих частицы большого размера полиолефинов, обладающих температурой плавления, равной не ниже 95°C, и средним размером частиц, равным от 1 до 5 мкм, и содержащей летучее основание и содержащей от 14 до 40 атомов углерода диспергирующий агент - обладающую длинной цепью линейную карбоновую кислоту, и (ii) пленкообразующей второй дисперсии одного или большего количества полимеров, обладающей средним размером частиц, равным от 0,1 до 1,0 мкм, содержание которой составляет от 10 до 30 мас. % в пересчете на твердые вещества одного или большего количества полиолефинов, обладающих температурой плавления, равной от 50 до 90°C, дополнительно содержащей по меньшей мере частично нейтрализованный содержащий олефин диспергирующий агент в количестве, составляющем не более 7,5 мас. % в пересчете на твердые вещества одной или большего количества алкилцеллюлоз, которая дополнительно содержит пластификатор, обладающий температурой кипения, равной 250°C или выше, и содержащей по меньшей мере частично нейтрализованный содержащий олефин диспергирующий агент и составляющее не более 17,5 мас. % в пересчете на твердые вещества количество одного или большего количества акриловых эмульсионных полимеров, обладающих значением Tg, равным от 0 до 60°C, или в смеси первичной дисперсии полиолефина и второй дисперсии отношение размера частиц первичной дисперсии полиолефина к размеру частиц второй дисперсии находится в диапазоне от 3:1 до 29:1.
2. Композиция по п. 1, в которой температура плавления одного или большего количества полиолефинов в первичной дисперсии полиолефина находится в диапазоне от 95 до 180°C.
3. Композиция по п. 1, в которой количество второй дисперсии одного или большего количества полимеров находится в диапазоне от 10 до 27,5 мас. %.
4. Композиция по п. 1, в которой средний размер частиц одного или большего количества полимеров во второй дисперсии находится в диапазоне от 0,12 до 0,7 мкм.
5. Композиция по п. 1, в которой температура плавления одного или большего количества полимеров во второй дисперсии находится в диапазоне от 60 до 90°C.
6. Композиции по п. 1, дополнительно включающие один или большее количество пигментов, наполнители или средства, увеличивающие объем.
7. Композиция по п. 1, в которой (i) первичная дисперсия полиолефина содержит в качестве диспергирующего агента обладающую длинной цепью линейную карбоновую кислоту, которой является линейная жирная кислота.
8. Композиция по п. 1, в которой (i) один или большее количество полимеров в первичной дисперсии полиолефина выбрано из группы, включающей полиолефиновый эластомер, полиэтилен высокой плотности, сополимеры этилен-пропилен, полипропилены, блок-сополимеры олефинов и их смеси.
4
12
9. Композиция по п. 1, в которой (ii) один или большее количество полимеров во второй дисперсии представляют собой полиолефин и включают полиолефиновый пластомер, линейный полиэтилен низкой плотности, сополимеры этилен-С-С-олефин или их смеси.
10. Композиция по п. 1, в которой температура плавления каждого одного или большего количества полиолефинов в (i) первичной дисперсии полиолефина не менее чем на 20°C выше, чем температура плавления каждого одного или большего количества полимеров в пленкообразующей второй дисперсии.